УПЛОТНИТЕЛЬНЫЙ МАТЕРИАЛ

1. Уплотнительный материал для уплотнения соединений между охватываемой и охватывающей сопрягаемыми деталями, содержащий
(a) длинную гибкую нить, подходящую для наматывания вокруг по меньшей мере одной из деталей, и
(b) уплотнительную композицию для соединений, содержащую анаэробно отверждаемую композицию в твердой форме,
причем гибкая нить покрыта анаэробно отверждаемой композицией.
2. Уплотнительный материал по п. 1, в котором отверждаемая композиция содержит отверждаемый компонент и, необязательно, имеет, по меньшей мере, одну функциональную группу, выбранную из акрилатов и метакрилатов, и их сочетаний.
3. Уплотнительный материал по любому из предыдущих пунктов, в котором отверждаемая композиция представляет собой анаэробно отверждаемую композицию и содержит
(a) анаэробно отверждаемый компонент; и
(b) отверждающий компонент для отверждения анаэробно отверждаемого компонента;
причем композиция имеет температуру плавления в диапазоне от около 30°C до около 100°C.
4. Уплотнительный материал по любому из предыдущих пунктов, в котором отверждаемая композиция находится в твердой нелипкой форме.
5. Уплотнительный материал по любому из предыдущих пунктов, в котором отверждаемая композиция имеет температуру плавления от около 40°C до около 100°C.
6. Уплотнительный материал по любому из предыдущих пунктов, в котором отверждаемая композиция имеет температуру плавления от около 50°C до около 100°C.
7. Уплотнительный материал по любому из предыдущих пунктов, в котором композиция содержит анаэробно отверждаемый компонент, который содержит анаэробно отверждаемый мономер.
8. Уплотнительный материал по любому из предыдущих пунктов, в котором композиция содержит анаэробно отверждаемый компонент, который содержит анаэробно отверждаемый мономер и смоляной компонент.
9. Уплотнительный материал по п. 8, в котором смоляной компонент является анаэробно отверждаемым.
10. Уплотнительный материал по п. 8 или 9, в котором каждый из смоляного компонента и анаэробно отверждаемого мономера имеет твердую форму и температуру плавления в диапазоне от около 30°C до около 100°C.
11. Уплотнительный материал по любому из пп. 8-10, в котором композиция обеспечена в форме, состоящей из по меньшей мере двух частей, и первая часть содержит смоляной компонент, а вторая часть содержит анаэробно отверждаемый мономер.
12. Уплотнительный материал по любому из пп. 8-11, в котором анаэробно отверждаемый компонент включает в себя продукт, полученный путем плавления смоляного компонента и анаэробно отверждаемого мономера, смешивания их и получения твердого смешанного продукта.
13. Уплотнительный материал по любому из предыдущих пунктов, в котором композиция содержит анаэробно отверждаемый компонент, причем анаэробно отверждаемый компонент присутствует в количестве от около 80 до около 99% по массе в расчете на общую массу композиции, например, от около 93 до около 97% по массе в расчете на общую массу композиции.
14. Уплотнительный материал по любому из пп. 8-13, в котором смоляной компонент присутствует в количестве от около 10 до около 60% по массе в расчете на общую массу композиции, например, от около 25 до около 50%, например, от около 20 до около 30% по массе в расчете на общую массу композиции.
15. Уплотнительный материал по любому из пп. 8-14, в котором смоляной компонент выбран из: (мет)акрилированных полиуретановых смол с молекулярной массой около 2000 г/моль или более; новолачных смол с молекулярной массой около 2000 г/моль или более, (мет)акрилированных полиэфирных смол с молекулярной массой около 2000 г/моль или более и их сочетаний.
16. Уплотнительный материал по любому из пп. 8-15, в котором анаэробно отверждаемый мономер присутствует в количестве от около 40 до около 90%, например, от около 45 до около 85%, например, от около 45 до около 70% по массе в расчете на общую массу композиции.
17. Уплотнительный материал по любому из предыдущих пунктов, в котором композиция содержит анаэробно отверждаемый мономер, который содержит по меньшей мере одну акрилатную или метакрилатную сложноэфирную группу.
18. Уплотнительный материал по любому из предыдущих пунктов, в котором композиция содержит анаэробно отверждаемый компонент, и анаэробно отверждаемый компонент включает в себя по меньшей мере одно из: (мет)акрилированной полиуретановой смолы с молекулярной массой менее 1000 г/моль, (мет)акрилатных мономеров, включая капсулированные (мет)акрилатные мономеры; и их сочетаний.
19. Уплотнительный материал по любому из предыдущих пунктов, включающий в себя отверждающий компонент, который присутствует в количестве от около 0,1 до около 10%, например, от около 1 до около 5%, например, около 5% по массе в расчете на общую массу композиции, и/или в котором отверждающий компонент содержит капсулированный пероксид.
20. Уплотнительный материал по любому из предыдущих пунктов, в котором композиция не содержит растворитель или содержит растворитель в количестве менее 1% по массе в расчете на общую массу композиции, и в котором растворитель представляет собой, например, органический растворитель или воду.
21. Уплотнительный материал по любому из предыдущих пунктов, в котором уплотнительная композиция для соединений обеспечена в отверждаемой твердой форме.
22. Уплотнительный материал по любому из предыдущих пунктов, в котором отверждаемая композиция имеет температуру повторного затвердевания в диапазоне от около 30 до около 50°C.
23. Уплотнительный материал по любому из предыдущих пунктов, содержащий уплотнительную композицию для соединений в количестве
от около 5 до около 90% масс/масс, например, от около 10 до около 80% масс/масс, предпочтительно, от около 20 до около 70% масс/масс, например, от около 30 до около 65% масс/масс, возможно, от около 40 до около 60% масс/масс,
и в котором длинная гибкая нить присутствует в количестве от около 10 до около 95% масс/масс, например, от около 15 до около 80% масс/масс, предпочтительно, от около 20 до около 70% масс/масс, например, от около 30 до около 65% масс/масс, возможно, от около 40 до около 60% масс/масс.
24. Уплотнительный материал по любому из предыдущих пунктов, в котором нить выполнена из одного или более следующих материалов: синтетический полимер такой, как полиамид (например, нейлон), полипропилен, полиэфир, политетрафторэтилен (PTFE), полифениленсульфид, или натуральный материалтакой, как  хлопок, и их сочетания.
25. Изделие, содержащее уплотнительный материал по любому из предыдущих пунктов, помещенный в раздаточное устройство, из которого уплотнительный материал может подаваться для непосредственного нанесения на уплотняемое соединение.
26. Способ нанесения уплотнительной композиции для соединений, содержащей отверждаемую композицию, на длинную гибкую нить, включающий стадии, на которых
(a) плавят отверждаемую композицию; и
(b) наносят отверждаемую композицию в расплавленной форме на длинную гибкую нить.
27. Способ по п. 26, в котором нанесение отверждаемой композиции в расплавленной форме на длинную гибкую нить реализуют путем протягивания длинной гибкой нити через массу отверждаемой композиции в расплавленной форме.
28. Способ по п. 26 или 27, где способ обеспечивает уплотнительный материал по любому из пп. 1-24.
29. Способ уплотнения соединений между охватываемой и охватывающей сопрягаемыми деталями, включающий стадии, на которых
(a) обеспечивают уплотнительный материал, содержащий
(i) длинную гибкую нить, подходящую для наматывания вокруг по меньшей мере одной из деталей, и
(ii) уплотнительную композицию для соединений, содержащую анаэробно отверждаемую композицию в твердой форме,
причем гибкая нить покрыта анаэробно отверждаемой композицией;
(b) наматывают уплотнительный материал вокруг по меньшей мере одной из деталей; и
(c) сопрягают (соединяют) детали для уплотнения соединения уплотнительным материалом.